(57)【要約】【課題】  誘引灯からの照射光中の紫外光、特に波長が３６５ｎｍ付近の紫外光を良好に反射する紫外線反射能を備えた捕虫シートを提供する。【解決手段】  捕虫シートを、シート基材と、該シート基材の少なくとも一方の面に位置する蛍光顔料含有層と、該蛍光顔料含有層上に位置する粘着剤層と、を備えるものとし、瞬間マルチ測光システムを用いて粘着剤層側から紫外光を照射した際に、反射光のスペクトルの波長３６５ｎｍ±５ｎｍの範囲において、絶対エネルギー値が０．６０μＷ／ｃｍ２／ｎｍ以上となるポイントが存在する。【選択図】  なし【特許請求の範囲】
【請求項１】
シート基材と、該シート基材の少なくとも一方の面に位置する蛍光顔料含有層と、該蛍光顔料含有層上に位置する粘着剤層とを備え、瞬間マルチ測光システムを用いて前記粘着剤層側から紫外光を照射した際に、反射光のスペクトルの波長３６５ｎｍ±５ｎｍの範囲において、絶対エネルギー値が０．６０μＷ／ｃｍ２／ｎｍ以上となるポイントが存在することを特徴とする捕虫シート。
【請求項２】
前記反射光のスペクトルは、波長５００ｎｍ〜５６０ｎｍの範囲において、絶対エネルギー値が０．０２μＷ／ｃｍ２／ｎｍ以上であることを特徴とする、請求項１に記載の捕虫シート。
【請求項３】
前記反射光のスペクトルの絶対エネルギー値の測定条件は、照射紫外光の波長が３００〜４５０ｎｍ、露光時間が２０ｍｓｅｃ、アンプゲインがＮＯＲＭＡＬ、モードが絶対エネルギー、スリットが０．０５ｍｍであることを特徴とする、請求項１又は請求項２に記載の捕虫シート。
【発明の詳細な説明】
【技術分野】
【０００１】
本発明は捕虫シートに関するものであり、より詳細には、特に紫外線反射能を備えた捕虫シートに関する。
【背景技術】
【０００２】
例えば、食品工場、医薬品工場、容器包材工場等においては、飛翔昆虫等を捕獲、駆除するために種々の捕虫装置が従来から使用されている。捕虫装置としては、昆虫を誘引するための誘引灯と、昆虫を捕獲するための捕虫シートを備えたものが使用されており、誘引灯として、蛍光灯よりも電力消費量が少なく寿命の長いＬＥＤ光源も使用されている（特許文献１）。
【先行技術文献】
【特許文献】
【０００３】
【特許文献１】特開２０１２−１１５１８２号公報
【発明の概要】
【発明が解決しようとする課題】
【０００４】
人の出入りが長期間行われない屋根裏等の暗所における昆虫の捕獲、駆除では、一般に電源コンセントが存在しないので、誘引灯の電源としてバッテリを用いた捕虫装置が必要とされる。このような屋根裏等の暗所に設置した捕虫装置を長期間そのまま使用するためには、バッテリの電力消費量を極力低減して、バッテリの交換周期を長くすることが必要となる。そのためには、誘引灯の照射光量を抑えることが必要となるが、そのようにした場合は、誘引灯による昆虫の誘引効率が低下することになるという問題がある。そのため、良好な紫外線反射能を備え、誘引灯からの照射光の利用効率を向上させることができる捕虫シートが要望されている。
【０００５】
本発明は、このような要望に応えるためになされたものであり、誘引灯からの照射光中の紫外光、特に波長が３６５ｎｍ付近の紫外光を良好に反射する紫外線反射能を備えた捕虫シートを提供することを課題とする。
【課題を解決するための手段】
【０００６】
この課題を達成するために、本発明の捕虫シートは、シート基材と、該シート基材の少なくとも一方の面に位置する蛍光顔料含有層と、該蛍光顔料含有層上に位置する粘着剤層と、を備え、瞬間マルチ測光システムを用いて前記粘着剤層側から紫外光を照射した際に、反射光のスペクトルの波長３６５ｎｍ±５ｎｍの範囲において、絶対エネルギー値が０．６０μＷ／ｃｍ２／ｎｍ以上となるポイントが存在するような構成とした。
【発明の効果】
【０００７】
本発明の捕虫シートは、誘引灯からの照射光中の紫外光、特に波長が３６５ｎｍ付近の紫外光を良好に反射する紫外線反射能を備えているので、誘引灯からの照射光の利用効率を向上させることができる。
【発明を実施するための形態】
【０００８】
本発明の捕虫シートは、シート基材と、該シート基材の少なくとも一方の面に位置する蛍光顔料含有層と、該蛍光顔料含有層上に位置する粘着剤層と、を備え、瞬間マルチ測光システムを用いて粘着剤層側から紫外光（波長：３００〜４５０ｎｍ）を照射した際に、反射光のスペクトルの波長３６５ｎｍ±５ｎｍの範囲において、絶対エネルギー値が０．６０μＷ／ｃｍ２／ｎｍ以上、より好ましくは、０．６５μＷ／ｃｍ２／ｎｍ以上となるポイントが存在することを特徴とする。
【０００９】
絶対エネルギー値が０．６０μＷ／ｃｍ２／ｎｍ以上となるポイントが存在しない場合、昆虫に対する誘引作用が高い波長が３６５ｎｍ付近の紫外光の反射利用効率が低くなり好ましくない。ここで、３６５ｎｍ±５ｎｍの範囲において、絶対エネルギー値が０．６０μＷ／ｃｍ２／ｎｍ以上となるポイントは、単独のピーク、他のピークにショルダーで現れるピーク、他のピークの傾斜部位のいずれであってもよい。
【００１０】
また、本発明の捕虫シートは、上記のように、瞬間マルチ測光システムを用いて粘着剤層側から紫外光を照射した際に、波長５００ｎｍ〜５６０ｎｍの範囲において、反射光のスペクトルの絶対エネルギー値が０．０２μＷ／ｃｍ２／ｎｍ以上、好ましくは０．０３μＷ／ｃｍ２／ｎｍ以上であることが好適である。このように、紫外光を照射して反射された反射光に波長５００ｎｍ〜５６０ｎｍの波長域の光（緑の光）が含まれることにより、昆虫の誘引効率を更に高いものとすることができる。
【００１１】
本発明の捕虫シートを構成するシート基材の材質は、樹脂、紙、金属、布等を挙げることができ、これらの１種単独からなるシート基材、あるいは、任意の組み合わせの積層状態からなるシート基材を使用することができる。シート基材の厚みは、材質等を考慮して適宜設定することができる。
【００１２】
本発明の捕虫シートを構成する蛍光顔料含有層は、蛍光顔料を含有する樹脂塗工液をシート基材に印刷あるいは塗工することにより形成することができる。使用する蛍光顔料は、紫外領域の光の反射効率が高く、特に、反射光のスペクトルが３６５ｎｍ±５ｎｍの波長の範囲において高い絶対エネルギー値を示すような蛍光顔料が好ましい。このような蛍光顔料としては、例えば、シンロイヒ（株）製ＦＡ−４５Ｊ、ＦＡ−４１、ＦＡ−４３、ＦＡ−４４、ＦＡ−４６、ＦＡ−４７、ＦＡ−４８、ＦＡ−５７等を挙げることができる。
【００１３】
また、上に挙げたような蛍光顔料の中で、照射された紫外光の一部を、波長５００ｎｍ〜５６０ｎｍの波長域の光（緑の光）に変えて反射することが可能な蛍光顔料を、より好適に使用することができる。この場合、紫外光を照射した際の反射光のスペクトルの絶対エネルギー値が、波長５００ｎｍ〜５６０ｎｍの範囲において、０．０２μＷ／ｃｍ２／ｎｍ以上であることが好適である。
【００１４】
また、蛍光顔料含有層を形成するための樹脂塗工液を構成する樹脂としては、アクリル樹脂系、アルキッド樹脂系、ウレタン樹脂系等を挙げることができる。
【００１５】
蛍光顔料含有層における蛍光顔料の含有率は、例えば、４５〜７０質量％、好ましくは、４５〜６０質量％の範囲とすることができる。蛍光顔料の含有率が４５質量％未満であると、波長３６５ｎｍ±５ｎｍの範囲における紫外光の反射効率が低下し、また、蛍光顔料の含有率が７０質量％を超えると、紫外線反射能の更なる向上が望めず、蛍光顔料含有層の機械的強度も低下することがある。
【００１６】
本発明の捕虫シートを構成する粘着剤層は、従来から捕虫装置の捕虫シートに使用されている粘着剤、例えば、アクリル樹脂系、ブチルゴム系、天然ゴム系、ニトリル系、シリコーン系、スチレン共重合体系、ポリブデン系等の公知の粘着剤を使用して形成することができる。
【００１７】
粘着剤層の厚みは、蛍光顔料含有層における紫外線反射能を阻害しないように設定することができ、使用する粘着剤に応じて、例えば、８０〜１２０μｍの範囲で適宜設定することができる。
【００１８】
このような本発明の捕虫シートは、誘引灯からの照射光中の紫外光、特に波長が３６５ｎｍ付近の紫外光を良好に反射する紫外線反射能を備えているので、誘引灯からの照射光の利用効率を向上させることができる。これにより、誘引灯の電源としてバッテリを用いた捕虫装置を屋根裏等の暗所に設置した場合、誘引灯の照射光量を低減させても昆虫の誘引効率を良好に維持することができ、バッテリを交換することなく屋根裏等の暗所において捕虫装置を長期間使用することができる。
【実施例】
【００１９】
［実施例１］
シート基材として、白コート紙を使用し、このシート基材の一方の面に、下記組成の樹脂塗工液１を塗工して、蛍光顔料含有層を形成した。
（樹脂塗工液１の組成）
・蛍光顔料（シンロイヒ（株）製  ＦＡ−４５Ｊ）  …  ４５質量％
・樹脂（株式会社Ｔ＆Ｋ  ＴＯＫＡ製  ＵＰ−ＴＯＰ  メジウムＣ）  …  ４０質量％
・溶剤（日塗化学株式会社製  ＵＰ５０２ ヨーザイＣ）  …  １５質量％
【００２０】
次に、蛍光顔料含有層上に粘着剤（株式会社ＳＨＩＭＡＤＡ製  ＳＮ９８０）を塗工して、粘着剤層（厚み約８０μｍ±５μm）を形成し、捕虫シートを作製した。
【００２１】
［実施例２］
樹脂塗工液１に代えて、下記組成の樹脂塗工液２を使用した他は、実施例１と同様にして、捕虫シートを作製した。
（樹脂塗工液２の組成）
・蛍光顔料（シンロイヒ株式会社製  ＦＡ−４５Ｊ）  …  ４０質量％
・樹脂（株式会社Ｔ＆Ｋ  ＴＯＫＡ製  ＵＰ−ＴＯＰ  メジウムＣ）  …  ４５質量％
・溶剤（日塗化学株式会社製  ＵＰ５０２ ヨーザイＣ）  …  １５質量％
【００２２】
［比較例１］
樹脂塗工液１に代えて、下記組成の樹脂塗工液３を使用した他は、実施例１と同様にして、捕虫シートを作製した。
（樹脂塗工液３の組成）
・蛍光顔料（大日精化工業株式会社製  ケイコウザイ３−１１）  …  ４５質量％
・インキ（大日精化工業株式会社製  ハイドリックＧＰＰ（ＭＪ））  …  ５５質量％（インキ中の樹脂分６５質量％）
【００２３】
［比較例２］  
蛍光顔料含有層を形成しない他は、実施例１と同様にして、捕虫シートを作製した。
【００２４】
［捕虫シートの評価］
上記のように作製した捕虫シート（実施例１，２、比較例１，２）について、瞬間マルチ測光システム（大塚電子株式会社ＭＣＰＤ−７７００）を用いて、粘着剤層側から紫外光（波長：３００〜４５０ｎｍ）を照射し、下記の条件で反射光のスペクトルの絶対エネルギー値を測定した。
（測定条件）
・露光時間      ：  ２０ｍｓｅｃ
・アンプゲイン  ：  ＮＯＲＭＡＬ
・モード        ：  絶対エネルギー
・スリット      ：  ０．０５ｍｍ
【００２５】
実施例１、実施例２の捕虫シートにおける反射光のスペクトルは、３５０ｎｍ付近にピークがあり、このピークにショルダーで出ているピークが波長３６５ｎｍ±５ｎｍの範囲に存在し、このショルダーピークの絶対エネルギー値は０．６０μＷ／ｃｍ２／ｎｍ以上であった。このことから、実施例１、実施例２の捕虫シートは、波長が３６５ｎｍ付近の紫外光を良好に反射する紫外線反射能を備えていることが確認された。
【００２６】
また、実施例１、実施例２の捕虫シートにおける反射光のスペクトルは、波長５００ｎｍ〜５６０ｎｍの範囲において、絶対エネルギー値が０．０２μＷ／ｃｍ２／ｎｍ以上であった。このことから、実施例１、実施例２の捕虫シートは、照射された紫外光の一部を、昆虫の誘引効果の高い緑光に変えて反射する反射能を備えていることが確認された。
【００２７】
これに対して、比較例１の捕虫シートにおける反射光のスペクトルは、３５０ｎｍ付近にピークが存在するものの、波長３６５ｎｍ±５ｎｍの範囲にショルダーピークが存在せず、波長３６５ｎｍ±５ｎｍの範囲において絶対エネルギー値が０．６０μＷ／ｃｍ２／ｎｍ以上となるポイントが存在しないものであった。さらに、比較例１の捕虫シートにおける反射光のスペクトルは、波長５００ｎｍ〜５６０ｎｍの範囲における絶対エネルギー値が０．０１μＷ／ｃｍ２／ｎｍ未満であった。
【００２８】
なお、蛍光顔料含有層を備えていない比較例２の捕虫シートにおける反射光のスペクトルは、波長３６５ｎｍ±５ｎｍの範囲において絶対エネルギー値が０．６０μＷ／ｃｍ２／ｎｍ以上となるポイントが存在せず、また、５００ｎｍ〜５６０ｎｍの範囲における絶対エネルギー値が０．０１μＷ／ｃｍ２／ｎｍ未満であった。
【産業上の利用可能性】
【００２９】
本発明の捕虫シートは、誘引灯からの照射光中の紫外光、特に波長が３６５ｎｍ付近の紫外光を良好に反射する紫外線反射能を備えているので、誘引灯からの照射光の利用効率を向上させることができるものであり、昆虫の捕獲、駆除をするための捕虫装置を使用する種々の産業に利用可能である。